(57)【要約】【課題】本発明の目的は、透明性と引裂き耐性に優れ、かつ貯蔵温度下で物性が変質しにくい樹脂組成物を提供すること、及び、透明性と引裂き耐性に優れ、かつ貯蔵温度下で物性が変質しにくいフィルムを提供することにある。【解決手段】アクリル樹脂（Ａ）６１〜９０質量％及びフッ化ビニリデン樹脂（Ｂ）１０〜３９質量％を含む樹脂組成物であって、示差走査熱量計により、３０℃から２００℃まで１０℃／分で昇温する過程で観測される結晶融解エンタルピーが０〜５Ｊ／ｇであり、アクリル樹脂（Ａ）が、アクリルゴムをコアとし、さらにグラフト部を設けたコアシェル構造を有する樹脂を含有する、樹脂組成物。【選択図】  なし【特許請求の範囲】
【請求項１】
アクリル樹脂（Ａ）６１〜９０質量％及びフッ化ビニリデン樹脂（Ｂ）１０〜３９質量％を含む樹脂組成物であって、
示差走査熱量計により、３０℃から２００℃まで１０℃／分で昇温する過程で観測される結晶融解エンタルピーが０〜５Ｊ／ｇであり、
前記アクリル樹脂（Ａ）が、アクリルゴムをコアとし、さらにグラフト部を設けたコアシェル構造を有する樹脂を含有する、樹脂組成物。
【請求項２】
前記アクリル樹脂（Ａ）のゲル含有率が、アクリル樹脂（Ａ）を１００質量％としたときに４０〜８０質量％である、請求項１に記載の樹脂組成物。
【請求項３】
示差走査熱量計により、２００℃から３０℃まで１０℃／分で降温する過程で観測される結晶化エンタルピーが０〜５Ｊ／ｇである、請求項１又は２に記載の樹脂組成物。
【請求項４】
請求項１〜３のいずれか１項に記載の樹脂組成物からなるフィルム。
【請求項５】
ＪＩＳ  Ｋ７１２８−３に準拠して、２３℃で２００ｍｍ／分の速度で測定した引裂き伸度が１２％以上である、請求項４に記載のフィルム。
【請求項６】
ＪＩＳ  Ｋ７１２８−３に準拠して、２３℃で２００ｍｍ／分の速度で測定した引裂き強度が７０〜２００Ｎ／ｍｍ以上である、請求項４又は５に記載のフィルム。
【請求項７】
ＪＩＳ  Ｋ７１２８−３に準拠して、２３℃で２００ｍｍ／分の速度で測定した引裂き強度が８５Ｎ／ｍｍ以上である、請求項４〜６のいずれか１項に記載のフィルム。
【請求項８】
請求項４〜７のいずれか１項に記載のフィルムを基材とする保護フィルム。
【発明の詳細な説明】
【技術分野】
【０００１】
本発明は、樹脂組成物及び樹脂組成物からなるフィルムに関する。
【背景技術】
【０００２】
ポリメチルメタクリレート（ＰＭＭＡ）に代表されるアクリル樹脂は、透明性や耐候性に優れ、屋外環境に晒される物品、あるいはそのような物品の保護材として利用されている。しかし、硬く、脆い性質も併せ持つため、応用できる範囲が限定されていた。
一方で、アクリル樹脂は、ポリフッ化ビニリデン（ＰＶＤＦ）に代表されるフッ化ビニリデン樹脂と相溶しやすいことが知られている。フッ化ビニリデン樹脂とのポリマーブレンドによるアクリル樹脂の改質は、これまでに広く取り組まれてきた。
【０００３】
特許文献１にはアクリル樹脂と結晶性フッ素化ポリマーとをブレンドした光学フィルムが開示されている。結晶性フッ素化ポリマーの量を調整することで、結晶性フッ素化ポリマーの結晶化を防ぎ、アクリル樹脂の透明性を損なわずに加工特性を改質している。
【０００４】
また、特許文献２には、アクリル樹脂の低温での耐衝撃性を改質した樹脂組成物が開示されている。熱可塑性エラストマーを必須成分の一つとしており、その例としてＰＶＤＦをブレンドしたものも例示されている。
【０００５】
しかし、特許文献１に記載のフィルムや特許文献２に記載の樹脂組成物では、フィルムのような薄い成形体としたときに依然として硬脆かった。特に、引裂き耐性に劣るため、二次加工で張力をかけたり曲面に追従させたりする用途では取り扱うのが困難であった。
【先行技術文献】
【特許文献】
【０００６】
【特許文献１】特開２０１０−２６５３９６号公報
【特許文献２】特開２０１３−２１３０８７号公報
【発明の概要】
【発明が解決しようとする課題】
【０００７】
本発明の目的は、透明性と引裂き耐性に優れ、かつ貯蔵温度下で物性が変質しにくい樹脂組成物を提供すること、及び、透明性と引裂き耐性に優れ、かつ貯蔵温度下で物性が変質しにくいフィルムを提供することにある。
【課題を解決するための手段】
【０００８】
前記目的は、以下の本発明の［１］〜［８］によって達成される。
［１］  アクリル樹脂（Ａ）６１〜９０質量％及びフッ化ビニリデン樹脂（Ｂ）１０〜３９質量％を含む樹脂組成物であって、
示差走査熱量計により、３０℃から２００℃まで１０℃／分で昇温する過程で観測される結晶融解エンタルピーが０〜５Ｊ／ｇであり、
前記アクリル樹脂（Ａ）が、アクリルゴムをコアとし、さらにグラフト部を設けたコアシェル構造を有する樹脂を含有する、樹脂組成物。
［２］  前記アクリル樹脂（Ａ）のゲル含有率が、アクリル樹脂（Ａ）を１００質量％としたときに４０質量％〜８０質量％である、［１］に記載の樹脂組成物。
［３］  示差走査熱量計により２００℃から３０℃まで１０℃／分で降温する過程で観測される結晶化エンタルピーが０〜５Ｊ／ｇである、［１］又は［２］に記載の樹脂組成物。
［４］  ［１］〜［３］のいずれか１項に記載の樹脂組成物からなるフィルム。
［５］  ＪＩＳ  Ｋ７１２８−３に準拠して、２３℃で２００ｍｍ／分の速度で測定した引裂き伸度が１２％以上である、［４］に記載のフィルム。
［６］  ＪＩＳ  Ｋ７１２８−３に準拠して、２３℃で２００ｍｍ／分の速度で測定した引裂き強度が７０〜２００Ｎ／ｍｍ以上である、［４］又は［５］に記載のフィルム。
［７］  ＪＩＳ  Ｋ７１２８−３に準拠して、２３℃で２００ｍｍ／分の速度で測定した引裂き強度が８５Ｎ／ｍｍ以上である、［４］〜［６］のいずれか１項に記載のフィルム。
［８］  ［４］〜［７］のいずれか１項に記載のフィルムを基材とする保護フィルム。
【発明の効果】
【０００９】
本発明の樹脂組成物は、透明性と引裂き耐性に優れ、かつ貯蔵温度下で物性が変質しにくいため、有用である。
本発明のフィルムは、透明性と引裂き耐性に優れ、かつ貯蔵温度下で物性が変質しにくいため、有用である。
【発明を実施するための形態】
【００１０】
以下、本発明の樹脂組成物および本発明のフィルムについて説明する。なお、本発明においてフィルムとは、厚みが１０〜３５０μｍ程度の平板材料のことを指す。
本発明の樹脂組成物は、アクリル樹脂（Ａ）６１〜９０質量％及びフッ化ビニリデン樹脂（Ｂ）１０〜３９質量％を含む。
【００１１】
＜アクリル樹脂（Ａ）＞
本発明で用いるアクリル樹脂（Ａ）は、アクリルゴムをコアとし、さらにグラフト部を設けたコアシェル構造を有する樹脂である。
ここで、アクリルゴムとは、後述する単量体を重合して得られる三次元網目構造を有する重合体を指す。
また、本明細書において、（メタ）アクリレートは、アクリレート及び／又はメタクリレートを意味する。
【００１２】
アクリル樹脂（Ａ）に含まれるアクリルゴムの質量平均粒子径は、本発明の樹脂組成物をフィルムに成形したときの機械的特性の観点から、０．０３μｍ以上が好ましく、０．０５μｍ以上がより好ましく、０．０７μｍ以上が更に好ましい。この平均粒子径は、透明性の観点から０．３μｍ以下が好ましく、０．１５μｍ以下がより好ましく、０．１３μｍ以下が特に好ましい。なお、質量平均粒子径は、大塚電子（株）製の光散乱光度計ＤＬＳ−７００（商品名）を用いた動的光散乱法により測定することができる。
【００１３】
アクリルゴムのＴｇは本発明の樹脂組成物をフィルムに成形したときの機械的特性の観点から、２５℃未満であることが好ましい。１０℃以下であることがより好ましく、０℃以下であることが更に好ましい。耐熱性の観点から、アクリルゴムのＴｇは−４０℃以上が好ましく、−３０℃以上がより好ましい。
【００１４】
アクリルゴムは、本発明の樹脂組成物の耐候性を損なわずに機械的特性を得る観点から、アルキルアクリレート５０〜９９．９質量％、アルキルメタクリレート０〜４９．９質量％、及び、重合性の二重結合を二個以上有する多官能性（メタ）アクリレート０．１〜１０質量％からなる重合体であることが好ましい。ただし、アクリルゴムの重合に用いる単量体の総量は１００質量％である。
【００１５】
アルキルアクリレートのアルキル基は、直鎖でも良く、分岐鎖でも良い。アクリルゴムの耐熱性の観点から、アルキルアクリレートのアルキル基の炭素数は１〜８が好ましく、４以下がより好ましい。このようなアルキルアクリレートの具体例としては、メチルアクリレート、エチルアクリレート、プロピルアクリレート、ｎ−ブチルアクリレート、２−エチルヘキシルアクリレート、ｎ−オクチルアクリレートが挙げられる。これらは単独または二種類以上を混合して使用できる。
【００１６】
任意成分として使用されるアルキルメタクレートのアルキル基は、直鎖でも良く、分岐鎖でも良い。アクリルゴムの耐熱性の観点から、アルキルメタクリレートのアルキル基の炭素数は４以下が好ましい。このようなアルキルメタクリレートの具体例としては、メチルメタクリレート、エチルメタクリレート、プロピルメタクリレート、ｎ−ブチルメタクリレートが挙げられる。これらは単独または二種類以上を混合して使用できる。
【００１７】
多官能性（メタ）アクリレートの具体例としては、例えば、エチレングリコールジ（メタ）アクリレート、１，３−ブチレングリコールジ（メタ）アクリレート、１，４−ブチレングリコールジ（メタ）アクリレート、プロピレングリコールジ（メタ）アクリレート等の、重合反応性が等しい二重結合を二個以上有するアルキレングリコールジ（メタ）アクリレート；アリル（メタ）アクリレート、メタリル（メタ）アクリレート、クロチル（メタ）アクリレート等の、重合反応性が異なる二重結合を二個以上有する（メタ）アクリレートが挙げられる。これらは単独で又は二種以上を混合して使用することができる。
【００１８】
なお、重合反応性が異なる二重結合を二個以上有する多官能性アクリレートは、いわゆるグラフト交叉剤として作用する。共重合性のα，β−不飽和カルボン酸のアリルエステル、メタリルエステル又はクロチルエステル等をグラフト交叉剤として用いた場合、通常、そのエステルの共役不飽和結合が、アリル基、メタリル基或いはクロチル基よりはるかに速く反応し化学結合を形成する。
【００１９】
また、アクリルゴムは上記単量体の混合比を変えて多段重合し、多層構造のゴムとしても良い。多層構造とすることで、グラフト部との屈折率差を緩やかにして透明性を向上させたり、樹脂組成物の機械的特性を調整したりすることができる。
【００２０】
アクリル樹脂（Ａ）のグラフト部は、透明性、耐候性およびフッ化ビニリデン樹脂（Ｂ）への相溶性を確保する観点から、アルキル（メタ）アクリレート単量体からなる重合体であることが好ましい。このような単量体の具体例としては、メチル（メタ）アクリレート、エチル（メタ）アクリレートが挙げられる。これらは単独で又は二種以上を混合して使用することができる。中でも、アクリル樹脂（Ａ）の耐熱性の観点から、メチルメタクリレートまたはエチルメタクリレートの使用がより好ましい。
【００２１】
なお、フッ化ビニリデン樹脂への相溶性を損なわない範囲で、他の単量体を共重合させても良いが、耐候性を損なわないためにアクリレートの使用が好ましい。共重合させられるアクリレートの具体例としては、ｎ−プロピル（メタ）アクリレート、ｉ−プロピル（メタ）アクリレート、ｎ−ブチル（メタ）アクリレート、ｉ−ブチル（メタ）アクリレート、ｔ−ブチル（メタ）アクリレート、ｎ−ペンチル（メタ）アクリレート、ｎ−ヘキシル（メタ）アクリレート、シクロヘキシル（メタ）アクリレート、ｎ−オクチル（メタ）アクリレート、２−エチルヘキシル（メタ）アクリレート、ドデシル（メタ）アクリレート、ステアリル（メタ）アクリレート、イソボルニル（メタ）アクリレート、２−ヒドロキシエチル（メタ）アクリレート、ベンジル（メタ）アクリレートが挙げられる。
【００２２】
これらの単量体を共重合させる場合は、フッ化ビニリデン樹脂（Ｂ）への相溶性を損なわないために、グラフト部の重合に用いる単量体を１００質量％としたときに、０〜３０質量％が好ましく、０〜２０質量％がより好ましく、０〜１０質量％が更に好ましい。
【００２３】
グラフト部には、上記の各単量体の他に連鎖移動剤を含有させることもできる。なお、連鎖移動剤は、通常のラジカル重合に用いられるものの中から適宜選択することができる。具体例としては、炭素数２〜２０のアルキルメルカプタン、メルカプト酸類、チオフェノール、四塩化炭素が挙げられる。連鎖移動剤の使用量は、特に限定されないが、グラフト部を重合する際に用いる単量体合計１００質量部に対して、０〜５質量部であることが好ましい。
【００２４】
また、グラフト部は上記単量体の混合比を変えて多段重合し、多層構造としても良い。多層構造とすることで、アクリルゴムとの屈折率差を緩やかにして透明性を向上させたりすることができる。
【００２５】
なお、アクリルゴムにグラフトする際には、アクリルゴムに前記グラフト交叉剤を使用して、ゴムとグラフト部に化学結合を形成させることが好ましい。ゴムとグラフト部を化学結合させることで、成形加工時にゴムの凝集や偏りを防ぐことができる。
【００２６】
アクリル樹脂（Ａ）の重合に用いる単量体の合計を１００質量％としたときに、グラフト部の重合に用いる単量体の量は２０〜６０質量％が好ましい。グラフト部が２０質量％以上であれば、樹脂組成物の耐熱性が良好となりやすい。また、グラフト部が６０質量％以下であれば、樹脂組成物の機械的特性が発揮されやすい。耐熱性と機械的特性の観点から、グラフト部の重合に用いる単量体の量は２５〜５５質量％がより好ましく、３０〜５０質量％が更に好ましい。
【００２７】
本発明で用いるアクリル樹脂（Ａ）の製造方法としては、懸濁重合、乳化重合、溶液重合等、公知の方法を用いることができる。多段重合を行う際の工程の簡便さから、乳化重合が好ましい。
【００２８】
コアとシェルが化学結合により結びついたコアシェル構造のポリマーがアクリル樹脂（Ａ）に占める割合は、アクリル樹脂（Ａ）の「ゲル含有率」を求めることで計算できる。
なお、本発明において、「ゲル含有率」とは、所定質量ｗ１（ｇ）の試料（例えば、アクリル樹脂（Ａ））をアセトン中還流下で６時間抽出処理し、この処理液を遠心分離（１４０００ｒｐｍ、３０分間）により分別し、溶液をデカンテーションで取り除き、アセトン不溶分を回収して乾燥後（５０℃、２４時間）、そのアセトン不溶分の質量ｗ２（ｇ）を測定し、下記式にて算出される値である。
ゲル含有率（質量％）＝ｗ２／ｗ１×１００
【００２９】
ゲル含有率は、４０〜８０質量％が好ましい。ゲル含有率が４０質量％以上であればアクリル樹脂（Ａ）が製膜できる程度の柔軟性を発揮し、ゲル含有率８０質量％以下であれば、アクリル樹脂（Ａ）がブロッキングしにくく、取扱い性に優れる。柔軟性と取扱い性の観点から、ゲル含有率は４５〜７５質量％がより好ましく、５０〜７０質量％が更に好ましい。
【００３０】
アセトン可溶分はアクリルゴムと化学結合をもたないポリマーであり、製造過程でアクリル樹脂（Ａ）に含まれる。また、このようなポリマーを配合させてもよい。
【００３１】
＜フッ化ビニリデン樹脂（Ｂ）＞
本発明で用いるフッ化ビニリデン樹脂（Ｂ）は、アクリル樹脂（Ａ）と相溶性が高いものが挙げられる。本発明で用いるフッ化ビニリデン樹脂としては、例えば、フッ化ビニリデンのホモポリマー、又はフッ化ビニリデン系樹脂中フッ化ビニリデン単位を７０質量％以上含有するコポリマーが挙げられる。フッ化ビニリデン樹脂は、フッ化ビニリデン単位の含有率が高いほど結晶性が良好であり、好ましい。
【００３２】
フッ化ビニリデン樹脂（Ｂ）がコポリマーである場合、フッ化ビニリデン樹脂（Ｂ）を製造するためにフッ化ビニリデンと共重合させるモノマーとしては、例えば、ヘキサフルオロプロピレン、テトラフルオロエチレンが挙げられる。
【００３３】
フッ化ビニリデン樹脂（Ｂ）としては、工業的な入手が容易な点で、ポリフッ化ビニリデンが好ましい。フッ化ビニリデン樹脂（Ｂ）として工業的に入手可能な具体例としては、例えば、アルケマ（株）製のＫｙｎａｒ７２０、Ｋｙｎａｒ７１０、Ｋｙｎａｒ７４０、（株）クレハ製のＫＦ８５０、ソルベイスペシャリティポリマーズ（株）製のＳｏｌｅｆ６００８、６０１０などが挙げられる。
フッ化ビニリデン樹脂（Ｂ）は、１種を単独で用いてもよく、２種以上を併用してもよい。
【００３４】
フッ化ビニリデン樹脂（Ｂ）として用いるフッ化ビニリデン系樹脂の重合方法としては、懸濁重合、乳化重合等、公知の重合法を用いることができる。
【００３５】
フッ化ビニリデン樹脂（Ｂ）の質量平均分子量は、成形加工に適した溶融粘度を得るため５万〜１００万が好ましく、１０万〜７５万がより好ましい。
本発明において、質量平均分子量は、ゲルパーミエーションクロマトグラフィー（ＧＰＣ）を用いて測定した値をいい、例えば、テトラヒドロフランや水、ジメチルヒドロフラン等の溶媒を溶離液として、ポリスチレン換算分子量として求めた値を用いる。
【００３６】
＜樹脂組成物＞
本発明の樹脂組成物は、樹脂組成物に含まれる重合体の１００質量％に対して、６１〜９０質量％のアクリル樹脂（Ａ）、及び１０〜３９質量％のフッ化ビニリデン樹脂（Ｂ）を含有する。
フッ化ビニリデン樹脂（Ｂ）の含有率が１０〜３９質量％であれば、フッ化ビニリデン樹脂（Ｂ）が結晶化しないため透明性が高く、かつ引裂き耐性が向上する。ここで、透明性に優れるとは、例えば、樹脂組成物を成形し、厚さ５０μｍのフィルムとしたときに、ヘーズ値が０〜５％を示すものを指す。
【００３７】
また、透明性と引裂き耐性を両立する観点で、樹脂組成物に含まれる重合体の総量１００質量％に対して、アクリル樹脂（Ａ）の含有率は６１〜８０質量％がより好ましく、６１〜７５質量％が更に好ましい。
アクリル樹脂（Ａ）の含有率が６１質量％以上であれば結晶化が進行しにくい。すなわち、貯蔵温度下での経時や加温による結晶化が進行しにくく、寸法が安定しやすい。また、９０質量％以下であれば、引裂き耐性が向上する。
【００３８】
透明性と引裂き耐性を両立する観点で、樹脂組成物に含まれる重合体の総量１００質量％に対して、フッ化ビニリデン樹脂（Ｂ）の含有率は２０〜３９質量％がより好ましく、２５〜３９質量％が更に好ましい。
フッ化ビニリデン樹脂（Ｂ）の含有率が１０質量％以上であれば、引裂き耐性が向上する。また、３９質量％以下であれば、貯蔵温度下での経時や加温による結晶化が進行しにくく、寸法が安定しやすい。
【００３９】
なお、本発明の樹脂組成物中、アクリル樹脂（Ａ）とフッ化ビニリデン樹脂（Ｂ）の含有量の合計は１００質量％である。ただし、後述するように、用途に応じて添加剤を配合しても良い。
【００４０】
本発明の樹脂組成物は非晶性であることが好ましい。結晶性か非晶性かは示差走査熱量分析にて判断できる。
示差走査熱量計により測定した樹脂組成物の結晶融解エンタルピーが小さいほど、結晶化度が小さいことを示す。なお、本発明における結晶融解エンタルピーの値は、樹脂組成物調製における熱履歴の影響を除外するために、ＪＩＳ  Ｋ７１２１、３．（２）に従って熱処理を行った後に測定したものを指す。
【００４１】
本発明の樹脂組成物から得られる成形体の示差走査熱量計により測定した結晶融解エンタルピーは０〜５Ｊ／ｇの範囲であることが好ましい。結晶融解エンタルピーが０〜５Ｊ／ｇの範囲であれば、結晶化度は十分に小さく、機械的特性などの品質の不安定を招くほどの影響は出ない。結晶融解エンタルピーは０〜３Ｊ／ｇがより好ましく、０Ｊ／ｇ、すなわち観測されないことが更に好ましい。
【００４２】
通常、結晶化度は成形時の熱履歴に応じて変化する。結晶化の遅速については、樹脂組成物を完全に溶融した状態から一定速度で冷却したとき（以下、単に降温過程とも言う。）に、観測される結晶化のピークによって比較できる。
結晶化に伴う発熱ピークが観測されない物に関しては、熱履歴の影響は乏しく、概ね非晶性の成形体が得られる。また、結晶化に基づく発熱ピークが観測された場合でも、そのピークトップの値（凝固点）により結晶化の遅速を比較することができ、凝固点が低いほど結晶化が遅い樹脂組成物であると判断できる。
【００４３】
本発明の樹脂組成物をＪＩＳ  Ｋ７１２１、３．（１）に従って状態調節した後に、示差走査熱量分析にて、２００℃まで温めて１０分保持し、その後１０℃／分の速度で３０℃まで冷却した際に観測される、結晶化に伴う発熱ピーク、すなわち結晶化エンタルピーは、０〜５Ｊ／ｇの範囲であることが好ましい。結晶化エンタルピーが０〜５Ｊ／ｇの範囲であれば、結晶化度は十分に小さく、機械的特性などの品質の不安定を招くほどの影響は出ない。結晶化エンタルピーは０〜３Ｊ／ｇがより好ましく、０Ｊ／ｇ、すなわち観測されないことが更に好ましい。
【００４４】
本発明の樹脂組成物は、樹脂組成物を用いた成形体の光学性能や機械特性を損なわない範囲で、必要に応じて添加剤を含有させても良い。添加剤の量は少ないほど好ましく、添加剤の含有量は樹脂組成物１００質量部に対して０〜２０質量部が好ましく、０〜１０質量部がより好ましく、０〜５質量部が更に好ましい。
添加剤としては、例えば、紫外線吸収剤、光安定剤、耐熱安定剤、強化剤、耐衝撃改質剤、合成シリカやシリコン樹脂粉末等のブロッキング防止剤、可塑剤、抗菌剤、防カビ剤、ブルーイング剤、帯電防止剤が挙げられる。
【００４５】
上記の必須成分及び所望により任意成分を所定量配合し、ロール、バンバリーミキサー、単軸押出機、２軸押出機等の通常の混練機で混練して樹脂組成物を調製することができる。
【００４６】
＜フィルム＞
本発明のフィルムは、本発明の樹脂組成物を成形したものである。
本発明のフィルムは、透明性と引裂き耐性に優れ、かつ貯蔵温度下で物性が変質しにくい。
【００４７】
本発明のフィルムの全光線透過率は、ＪＩＳ  Ｋ７３６１−１に準拠して測定した場合に８０〜１００％であることが好ましく、８５〜１００％であることがより好ましく、９０〜１００％であることが更に好ましい。全光線透過率が８０％以上あれば、フィルムを透かしたときに十分な透明感を有する。
【００４８】
本発明のフィルムのヘーズ値としては、ＪＩＳ  Ｋ７１３６に準拠して測定した場合に、０〜５％であることが好ましく、０〜３％であることがより好ましく、０〜１％であることが更に好ましい。ヘーズ値が５％以下であれば、フィルムを透かした時に曇りの少ない透明感が得られる。
【００４９】
フィルムは通常、厚みが薄いほど透明性が高いものが得られやすい。一方で、薄いフィルムは製造が困難である。そのため、本発明のフィルムの厚みとしては１０〜３５０μｍが好ましく、２５〜２５０μｍがより好ましく、３０〜１２５μｍが更に好ましい。
本発明において、フィルムの厚みは、製膜時の流れ方向に垂直な方向（ＴＤ方向）で任意に三か所測定した測定値の平均値をいう。
【００５０】
また、本発明のフィルムの引裂き強度はＪＩＳ  Ｋ７１２８−３に準拠して、２３℃で２００ｍｍ／分の速度で測定した場合に、７０Ｎ／ｍｍ以上であることが好ましい。引裂き強度が７０Ｎ／ｍｍ以上であれば耐久性に優れる。引裂き強度は高いほど好ましいが、引裂き強度が高いものほど手触りが硬くなる傾向にあり、曲面への追従性などを考慮すると、２００Ｎ／ｍｍ以下が好ましい。
耐久性と加工性から引裂き強度は７５Ｎ／ｍｍ以上であることがより好ましく、８０Ｎ／ｍｍ以上であることが更に好ましく、８０〜２００Ｎ／ｍｍであることが特に好ましく、８５〜１８０Ｎ／ｍｍが最も好ましい。
【００５１】
また、本発明の引裂き伸度は、ＪＩＳ  Ｋ７１２８−３に準拠して、２３℃で２００ｍｍ／分の速度で測定した場合に、１２％以上であることが好ましい。引裂き伸度が１２％以上であれば、耐久性に優れる。引裂き伸度は高いほど好ましいが、引裂き伸度が高いフィルムほど引裂き強度が低くなる傾向にあるため、強度と伸度のバランスの観点から、５０％以下が好ましい。引裂き伸度は１５％以上であることが好ましく、１７％以上であることが更に好ましい。
【００５２】
結晶性樹脂を含むフィルムでは、結晶化度が低いと加熱や経時変化により結晶化が進行し、フィルムの寸法の変化や機械的特性の変化を伴うことがある。品質安定の観点から、加熱や経時変化で結晶化が進行しないものが好ましい。そのため、本発明のフィルムは、ＪＩＳ  Ｋ７１２１、３．（１）に従って状態調節した後に、示差走査熱量計にて３０℃から１０℃／分で昇温したときに、昇温過程における結晶化エンタルピーが０〜５Ｊ／ｇの範囲であることが好ましい。０〜５Ｊ／ｇの範囲であれば、加温による結晶化の速度は十分小さく、結晶化に伴う寸法変化や機械的特性の変化が目立たない。品位安定の観点から、昇温過程における結晶化エンタルピーの値は０〜３Ｊ／ｇがより好ましく、０Ｊ／ｇ、すなわち観測されないことが更に好ましい。
【００５３】
＜フィルムの製造方法＞
本発明のフィルムは、樹脂組成物に含まれる重合体１００質量％に対して、６１質量％〜９０質量％のアクリル樹脂（Ａ）、及び１０質量％〜３９質量％のフッ化ビニリデン樹脂（Ｂ）を含有する樹脂組成物を溶融押出しし、次いで、得られた溶融押出物を、表面温度が３０〜７５℃、好ましくは３０〜６０℃、より好ましくは３０〜５０℃の少なくとも１本の冷却ロールに接触させて製膜する方法で製造することができる。
【００５４】
溶融押出方法としては、Ｔダイ法、インフレーション法等が挙げられ、これらのうち経済性の点でＴダイ法が好ましい。溶融押出温度は、２００〜２４０℃程度が好ましい。また、押出機としては、例えば、単軸押出機及び二軸押出機が挙げられる。
【００５５】
本明細書において、冷却ロールとは冷媒を使用して表面の温度を調整することができるロールを意味する。Ｔダイから吐出された溶融押出物は冷却ロールに接触し、冷却ロールの表面温度にまで冷却される。冷却ロールとしては、例えば、金属製の鏡面タッチロールや金属製のエンドレスベルトであってもよい。冷却ロールは１本用いても複数本使用してもよい。２本の冷却ロールで溶融押出物を挟持して製膜してもよい。
【００５６】
Ｔダイ法によってフィルムを製造する場合のＴダイの設定温度は、樹脂組成物の分解を抑制する点で２６０℃以下が好ましく、２５０℃以下がより好ましく、２４０℃以下が更に好ましい。
また、成形可能な流動性を確保する点から、Ｔダイの設定温度は２００℃以上が好ましく、２１０℃以上がより好ましく、２２０℃以上が更に好ましい。
つまり、Ｔダイの設定温度は２００〜２６０℃が好ましく、２１０〜２５０℃がより好ましく、２２０〜２４０℃が更に好ましい。
【００５７】
冷却ロールの回転速度（フィルム引き取り速度ともいう）は１〜１５メートル／分が好ましい。
冷却ロールの表面温度を３０℃以上とすることにより、耐熱性の高いフィルムを得ることができる。また、冷却ロールの表面温度を７５℃以下とすることにより、フィルムのブロッキングを抑制し、巻き取ることができる。
【００５８】
尚、複数の冷却ロールで溶融押出物を狭持することにより製膜する場合には、少なくとも１本の冷却ロールの表面にエンボス加工、マット加工等の形状加工を施すことによって、フィルムの片面又は両面に、これらの形状を転写させることができる。
【実施例】
【００５９】
以下、実施例により本発明を説明するが、本発明はこれらの実施例に限定されるものではない。
尚、実施例中の「部」及び「％」は、「質量部」及び「質量％」を示す。
【００６０】
［評価方法］
実施例、比較例における各評価は、以下の方法により実施した。
【００６１】
（樹脂組成物の評価方法）
（１）結晶融解エンタルピーおよび融点
示差走査熱量測定装置（（株）日立ハイテクサイエンス製、商品名：ＤＳＣ６２００）を用いて、ＪＩＳ  Ｋ７１２１に則り樹脂組成物の結晶融解エンタルピーおよび融点を測定した。
測定サンプルは樹脂組成物を細かく切り出して準備し、ＪＩＳ  Ｋ７１２１、３．（２）に従い熱処理を行った後、測定を行った。３０℃から２００℃まで１０℃／分で昇温する過程で観測された結晶融解ピークの面積から結晶融解エンタルピーを、ピークトップの値から融点を求めた。なお、結晶融解ピークが観測されなかった場合には、結晶融解エンタルピーは０Ｊ／ｇとした。
【００６２】
（２）降温過程における結晶化エンタルピーおよび凝固点
示差走査熱量測定装置（（株）日立ハイテクサイエンス製、商品名：ＤＳＣ６２００）を用いて、ＪＩＳ  Ｋ７１２１に則り樹脂組成物の冷却過程における結晶化エンタルピーおよび凝固点を測定した。
測定サンプルは樹脂組成物を細かく切り出して準備した。ＪＩＳ  Ｋ７１２１、３．（１）の状態調節後、測定サンプルを示差走査熱量測定装置の容器に入れ、３０℃から２００℃まで昇温し、２００℃で１０分間保持した後、測定を開始した。２００℃から３０℃まで１０℃／分で降温する過程で観測された結晶化ピークの面積から降温過程における結晶化エンタルピーを、ピークトップの値から凝固点を求めた。なお、結晶化ピークが観測されなかった場合には、降温過程における結晶化エンタルピーは０Ｊ／ｇとした。
【００６３】
（フィルムの評価方法）
（３）引裂き試験
フィルムをＭＤ方向に打ち抜いた直角型試験片を用いて、ＪＩＳ  Ｋ７１２８−３に準拠して、テンシロン万能試験機ＲＴＣ−１２５０Ａ（オリエンテック製）にて引張試験を行った。室温２３℃及び引張速度２００ｍｍ／分で試験を実施し引裂き強度、引裂き伸度を求めた。１サンプルあたり５本ずつ試験し、平均値を求めた。
【００６４】
（４）透過率、ヘーズ
ヘーズメーターＮＤＨ２０００（日本電色工業（株）製）を用いて、ＪＩＳ  Ｋ７１３６およびＪＩＳ  Ｋ７３６１−１に則りヘーズ及び全光線透過率を測定した。１サンプルにつき３点ずつ測定して平均値を求めた。
【００６５】
（５）昇温過程における結晶化エンタルピー
示差走査熱量測定装置（（株）日立ハイテクサイエンス製、商品名：ＤＳＣ６２００）を用いて、ＪＩＳ  Ｋ７１２１に則りフィルムの昇温過程における結晶化エンタルピーを測定した。
測定サンプルはフィルムを細かく切り出して準備した。測定サンプルはＪＩＳ  Ｋ７１２１、３．（１）に従い調温調湿したものを使用した。３０℃から２００℃まで１０℃／分で昇温する過程で観測された結晶化による発熱ピークの面積から結晶化エンタルピーを求めた。なお、結晶化による発熱ピークが観測されなかった場合には、結晶化エンタルピーは０Ｊ／ｇとした。
【００６６】
＜製造例１＞
［アクリル樹脂（Ａ）］
攪拌機を備えた容器内に脱イオン水１０．８部を仕込んだ後、ＭＭＡ（メチルメタクレート）０．３部、ｎ−ＢＡ（ｎ−ブチルアクリレート）４．５部、１，３−ＢＤ（１，３−ブチレングリコールジメタクリレート）０．２部、及びＡＭＡ（アリルメタクリレート）０．０５部からなる単量体混合物と、ＣＨＰ（クメンヒドロパーオキサイド）０．０２５部とを投入し、室温下にて攪拌混合した。ついで、攪拌しながら、乳化剤（東邦化学工業（株）製、商品名「フォスファノールＲＳ６１０ＮＡ」）１．３部を上記容器内に投入し、攪拌を２０分間継続して乳化液を調製した。
【００６７】
つぎに、冷却器付き重合容器内に脱イオン水１３９．２部を投入し、７５℃に昇温した。さらに、脱イオン水５部にソジウムホルムアルデヒドスルホキシレート０．２０部、硫酸第一鉄０．０００１部及びＥＤＴＡ（エチレンジアミン四酢酸）０．０００３部を加えて調製した混合物を、重合容器内に一度に投入した。ついで、窒素雰囲気下で攪拌しながら、前記乳化液を８分間にわたって重合容器内に滴下した後、１５分間反応を継続させ、第１段目の重合を完結した。
【００６８】
続いて、ＭＭＡ：１．５部、ｎ−ＢＡ：２２．５部、１，３−ＢＤ：１．０部及びＡＭＡ：０．２５部からなる単量体混合物を、ＣＨＰ：０．０１６部と共に、９０分間にわたって重合容器内に滴下した後、６０分間反応を継続させ、二段目の重合を完結させ、アクリルゴムを得た。
【００６９】
続いて、ＭＭＡ：６部、ＭＡ（アクリル酸メチル）：４部及びＡＭＡ：０．０７５部からなる単量体混合物を、ＣＨＰ：０．０１３部と共に、４５分間にわたって重合容器内に滴下した後、６０分間反応を継続させ、三段目の重合を完結させた。
【００７０】
続いて、ＭＭＡ：５５．２部、ＢＡ：４．８部、ｎ−ＯＭ（ｎ−オクチルメルカプタン）０．１８６部及びｔ−ＢＨ（ターシャリーブチルハイドロパーオキサイド）：０．０７５部からなる単量体混合物を１４０分間にわたって重合容器内に滴下した後、６０分間反応を継続させて四段目の重合を完結させ、グラフト部を合成し、アクリル樹脂（Ａ）のラテックスを得た。
【００７１】
得られたアクリル樹脂（Ａ）のラテックスを、濾材としてＳＵＳ製のメッシュ（平均目開き：６２μｍ）を取り付けた振動型濾過装置を用いて濾過した。次いで、酢酸カルシウム３．５部を含む水溶液中で塩析させ、水洗して回収した。回収された含水物を乾燥して、粉体状のアクリル樹脂（Ａ）を得た。アクリル樹脂（Ａ）のゲル含有率は６０％であった。
【００７２】
＜実施例１＞
［樹脂組成物の作製］
製造例１で作製したアクリル樹脂（Ａ）９０部とフッ化ビニリデン樹脂（Ｂ）としてＰＶＤＦ（アルケマ（株）製、商品名：ｋｙｎａｒ７４０）１０部を６０℃で一晩予備乾燥させた後、ドライブレンドしたのちφ３０ｍｍ二軸混練押出機（Ｗｅｒｎｅｒ＆Ｐｆｌｅｉｄｅｒｅｒ社製）により最高温度２４０℃で押出し、ペレット状の成形材料（樹脂組成物）を得た。
【００７３】
用いたＰＶＤＦ（アルケマ（株）製、商品名：ｋｙｎａｒ７４０）は、フッ化ビニリデン単位からなるホモポリマーであり、結晶融点は１６９℃であり、質量平均分子量は４６１０００であった。
【００７４】
［フィルムの作製］
上記手法で得られたペレットを６０℃で一晩予備乾燥させた後、１５０ｍｍ幅のＴダイが搭載されたφ３０ｍｍ単軸押出機（ＧＭエンジニアリング社製）により押出温度１８０〜２４０℃、Ｔダイ温度２４０℃で一本の冷却ロール温度４０℃で製膜して厚さ５０μｍのフィルムを得た。
樹脂組成物の示差走査熱量分析結果、および、フィルムの光学試験結果、引裂き試験結果、示差走査熱量分析結果を表１に示す。
【００７５】
【表１】
2018053013.tif 000002
【００７６】
＜実施例２〜５、比較例１〜４＞
アクリル樹脂（Ａ）、フッ化ビニリデン樹脂（Ｂ）を表１に記載のとおり用いた以外は、実施例１と同様にして樹脂組成物及びフィルムを得た。
樹脂組成物の示差走査熱量分析結果、および、フィルムの光学試験結果、引裂き試験結果、示差走査熱量分析結果を表１に示す。
【００７７】
なお、実施例４と比較例３で用いたＰＶＤＦ（（株）クレハ製、商品名：ＫＦポリマーＴ８５０）は、フッ化ビニリデン単位からなるホモポリマーであり、結晶融点は１７３℃であり、質量平均分子量は２７７０００であった。
また、実施例５と比較例４で用いたＰＶＤＦ（アルケマ（株）製、商品名：ｋｙｎａｒ７２０）は、フッ化ビニリデン単位からなるホモポリマーであり、結晶融点は１６９℃であり、質量平均分子量は２５７０００であった。
【００７８】
実施例１〜３と比較例１より、アクリル樹脂（Ａ）にフッ化ビニリデン樹脂（Ｂ）をブレンドすると、透明性を損なわず、引裂き強度・引裂き伸度が共に向上した。また、実施例１〜３の樹脂組成物は結晶化ピークが観測されず、結晶化は十分に遅いか、あるいは、結晶化しないことがわかる。これは、貯蔵温度下での経時変化や加温による結晶化が起こりにくく、フィルムの品位が長期間にわたり安定することを示す。
【００７９】
比較例２より、フッ化ビニリデン樹脂（Ｂ）の量を増やすと、透明性を損なわずに引裂き強度・引裂き伸度が大きく向上する。しかし、示差走査熱量分析の降温過程で結晶化ピークが明確に観測されることからわかるように、結晶化しやすい。示差走査熱量分析の昇温過程でも大きな結晶化ピークが観測されるなど、貯蔵温度下での経時変化や加温で容易に結晶化が進行しやすい。結晶化に伴い、寸法の変化やフィルムの品位の変化を招くため、工業製品として不適である。
【００８０】
実施例４あるいは実施例５より、フッ化ビニリデン樹脂（Ｂ）の品種を変更しても、透明性を損なわずに引裂き強度・引裂き伸度がアクリル樹脂（Ａ）に比べて向上した。示差走査熱量分析の昇温過程で融解ピークは観測されるものの、結晶化ピークは観測されなかったため、貯蔵温度下での経時変化や加温では結晶化は進行しにくい。
【００８１】
比較例３あるいは比較例４より、フッ化ビニリデン樹脂（Ｂ）の量を増やすと、示差走査熱量分析の昇温過程で結晶化が進行しており、貯蔵温度下での経時変化や加温で容易に結晶化が進行しやすいことがわかる。結晶化に伴い、寸法の変化やフィルムの品位の変化を招くため、工業製品として不適である。
【００８２】
以上に例示したように、アクリル樹脂（Ａ）とフッ化ビニリデン樹脂（Ｂ）を所定の割合で混合することで、透明性と引裂き耐性に優れ、かつ貯蔵温度下で物性が変質しにくいフィルムが得られる。
【産業上の利用可能性】
【００８３】
本発明のフィルムは意匠用フィルム、農業用フィルム、車載用フィルム、外装用フィルム、建築内装用フィルム、包装材料等に好適に使用できる。
特に、本発明のフィルムは透明性と引裂き耐性に優れるため、保護フィルムとしての利用に適する。保護フィルムとは、貼り合せた保護対象を紫外光や雨風、小石等のチッピングによる劣化・傷付きから保護する役割を果たすものを総称する。透明性に優れるため保護対象の外観を損ないにくく、引裂き耐性に優れるため後貼り時に張力をかけても破れにくい。保護フィルムは、オーバーレイフィルム、オーバーラミフィルム、ラミネートフィルム、といった名称でも呼称される。
【００８４】
本発明のフィルムの用途を以下、具体的に列挙する。オーバーレイフィルム、ラミネートフィルム、メディア印刷フィルム等の用途；ウェザーストリップ、バンパー、バンパーガード、サイドマッドガード、ボディーパネル、スポイラー、フロントグリル、ストラットマウント、ホイールキャップ、センターピラー、ドアミラー、センターオーナメント、サイドモール、ドアモール、ウインドモール、窓、ヘッドランプカバー、テールランプカバー、風防部品等の自動車外装用途；インストルメントパネル、コンソールボックス、メーターカバー、ドアロックペゼル、ステアリングホイール、パワーウィンドウスイッチベース、センタークラスター、ダッシュボード等の自動車内装用途；ＡＶ機器や家具製品のフロントパネル、ボタン、エンブレム、表面化粧材等の用途；携帯電話等のハウジング、表示窓、ボタン等の用途；家具用外装材用；壁面、天井、床等の建築用内装材用途；サイディング等の外壁、塀、屋根、門扉、破風板等の建築用外装材用途；窓枠、扉、手すり、敷居、鴨居等の家具類の表面化粧材用途；各種ディスプレイ；フレネルレンズ、偏光フィルム、偏光子保護フィルム、位相差フィルム、光拡散フィルム、視野角拡大フィルム、反射フィルム、反射防止フィルム、防眩フィルム、輝度向上フィルム、プリズムシート、マイクロレンズアレイ、タッチパネル用導電フィルム、導光用途フィルム、電子ペーパー用途フィルム等の光学用途；窓ガラス、電車、航空機、船舶等の自動車以外の各種乗り物の内外装用途；瓶、化粧品容器、小物入れ等の各種包装容器及び包装材料；景品や小物等の雑貨等のその他各種用途向けのフィルム；太陽電池表面保護フィルム、太陽電池用封止フィルム、太陽電池用裏面保護フィルム、太陽電池用基盤フィルム、農業用ビニルハウス、高速道路遮音板用保護フィルム並びに交通標識用最表面保護フィルム等。